(57)【特許請求の範囲】
【請求項１】
円盤状の工具本体の外周に、高硬度焼結体チップから成る切れ刃が複数設けられた、半焼成セラミックスまたはグリーンセラミックスの乾式切削加工に用いるサーキュラーソーであって、
前記切れ刃のラジアル方向すくい角が５〜１０度、かつ、外周第一逃げ角が１５度、かつ、刃物角が６５〜７０度であることを特徴とする、サーキュラーソー。
【請求項２】
前記工具本体には、切削点近傍に冷却エアーまたは、圧搾エアーを供給するためのエアー供給孔が設けられていることを特徴とする、請求項１に記載のサーキュラーソー。
【請求項３】
前記切れ刃の近傍には、切りくずの付着や溶着を防止するための、ＤＬＣまたはフッ素樹脂によるコーティングが施されていることを特徴とする、請求項１または２に記載のサーキュラーソー。
【請求項４】
前記切れ刃は、４箇所以上に設けられ、かつ、２箇所以上の切れ刃が切削することにより、所望する最終形状が得られるように、２つ以上の異なった刃型形状からなることを特徴とする、請求項１から３のいずれか１項に記載のサーキュラーソー。
【請求項５】
前記高硬度焼結体チップは、ダイヤモンド焼結体またはＣＢＮ焼結体であることを特徴とする、請求項１から４のいずれか１項に記載のサーキュラーソー。
【請求項６】
請求項１から５のいずれか１項に記載のサーキュラーソーを用いて、半焼成セラミックスまたはグリーンセラミックスを乾式切削加工する、切削加工法。
【発明の詳細な説明】
【技術分野】
【０００１】
本発明は、サーキュラーソーに関し、特に軟質被削材料用のサーキュラーソーに関するものである。
【背景技術】
【０００２】
軟質被削材料の加工用工具としては以下のものが知られている。
半焼成セラミックス、グリーンセラミックスの切断用工具で、外周縁に切断刃を有する円盤状の形状をを有し、かつ中心側から外周縁に向かって切削水を供給するための溝が形成されたダイシングブレードが知られている。ダイシングブレードの内部から切削水が供給される構造を有するため、ダイシングブレードの切断刃が確実に切削水により冷却される。厚みの厚いワークを切断する場合であっても、切断刃及び切断部分に確実に切削水が供給され、切削水により切削屑も円滑に切断部分から排出されるというものである。
（例えば、特許文献１参照）
【０００３】
また別の軟質被削材料の加工用工具としては以下のものが知られている。
グリーンセラミックスの積層体に溝を形成するのに回転するスライサーにより機械加工することが知られている。
（例えば、特許文献２参照）
【０００４】
更に別の軟質被削材料の加工用工具としては以下のものが知られている。
合成樹脂、高分子材料、グリーンセラミックスなどの軟質被削材料を高精度に切削加工するために工作物表面に冷媒を供給して工作物表面を脆化させるとともに、超音波振動を付与した工具によって材料表面を切削加工することが知られている。
（例えば、特許文献３参照）
【０００５】
また更に別の軟質被削材料の加工用工具としては以下のものが知られている。
超砥粒をメタルボンド、レジンボンド、ビトリファイドボンド、ニッケルメッキで結合した超砥粒ホイールの外周部を鋸刃状に形成したものを用いてグリーンセラミックスを切削加工することが知られている。
（例えば、特許文献４参照）
【０００６】
【特許文献１】特開平７−２４７２５号公報
【特許文献２】特開平１１−３４３４３号公報
【特許文献３】特開平２−１７２６０１号公報
【特許文献４】特開平４−１７９５０５号公報
【発明の開示】
【発明が解決しようとする課題】
【０００７】
しかしながら、特に、半焼成セラミックス、グリーンセラミックス等を乾式加工しなければならない場合には、公知の工具や加工法を用いても、軟質の切りくずが切れ刃に付着して加工面を引っ掻いたり、むしったりして、加工面を粗くする問題があった。更に、大量の切りくずが付着して加工の継続が困難になり、加工を中断して切れ刃をクリーニングしなければならない問題があった。本発明の解決しようとする課題は、半焼成セラミックス、グリーンセラミックス等の軟質被削材料を能率良く、乾式加工することができるサーキュラーソーを提供することである。
【課題を解決するための手段】
【０００８】
本発明のサーキュラーソーは、円錐状の工具本体の外周に、高硬度焼結体チップから成る切れ刃が複数設けられた、半焼成セラミックスまたはグリーンセラミックスの乾式切削加工に用いるサーキュラーソーで、切れ刃のラジアル方向すくい角が、５〜１０度、かつ、外周第一逃げ角が１５度で、かつ、刃物角が６５〜７０度であることを特徴とする。
【０００９】
ここで、ラジアル方向すくい角は、負角（０度未満）では軟質被削材料を押す力（背分力）が増加し、加工面にむしれをひきおこし易い。更に、すくい面を軟質被削材料の切りくずが擦過する抵抗の増大によりすくい面に切りくずが付着、溶着、圧着する現象が顕著となる。また、２０度を超えると、刃物角を６０度以上とする必要性から第一逃げ角を１０度以上に設定することが出来なくなる。以上の理由により、ラジアル方向すくい角は、０．５〜２０度に数値限定した。ラジアル方向すくい角は、０．５〜１８度であることがより好ましく、０．５〜１５度であることが最も好ましい。
そして、軟質被削材料の切削加工では刃先、特に外周逃げ面へ被削材料の付着、溶着、堆積が著しい。この度合いは、外周第一逃げ角の大きさとの相関が大きく、外周第一逃げ角が１０〜２５度において、その度合いは大きく低減できるのでこのように数値限定した。外周第一逃げ角は１０〜２３度であることがより好ましく、１０〜２０度であることが最も好ましい。
さらに、刃物角を６０度以上とした理由は、刃先の欠損、欠けを誘発しない変位点が６０度であり、６０度未満では切削加工において刃先損傷を引き起こし満足のいく加工面品位（面粗さ、うねり）を得ることができないからである。刃物角は６５度以上であることがより好ましく、７０度以上であることが最も好ましい。
【００１０】
詳しくは、本発明のサーキュラーソーは、工具本体には、切削点近傍に冷却エアーまたは、圧搾エアーを供給するためのエアー供給孔が設けられていることを特徴とする。
【００１１】
ここで、エアー供給孔は、切りくずによって塞がれることがないように、切りくずが擦過しない部位を選択して、工具本体に適宜設けることが好ましい。
【００１２】
さらに詳しくは、本発明のサーキュラーソーは、切れ刃の近傍には、切りくずの付着や溶着を防止するための、ＤＬＣまたはフッ素樹脂によるコーティングが施されていることを特徴とする。
【００１３】
ここで、ＤＬＣ（Ｄｉａｍｏｎｄ  Ｌｉｋｅ  Ｃａｒｂｏｎ）は公知の方法を用いてコーティングを実施する。ＤＬＣのコーティング方法としては、固体黒鉛を原料とするイオンプレーティング法、炭化水素系ガスを原料とする高周波プラズマＣＶＤ法、炭化水素系ガスをイオン化して基板に照射するイオン化蒸着法などがある。一般的に低圧、低温（室温〜６００Ｋ）で成膜可能なので工具本体に熱歪み等の悪影響を及ぼさない特長がある。さらに、ＤＬＣは硬度が高く、摩擦係数が小さく、はっ水性が良いなど、物理的特性に優れている。以上の理由により、ＤＬＣをサーキュラーソーの切れ刃の近傍にコーティングすると、切りくずの付着や溶着を防止するのに極めて有効である。
【００１４】
そしてフッ素樹脂は、卓越した耐薬品性、耐熱性および表面特性を有する特異な高分子材料で、その特性を活かして過酷な条件下で使用し得る工業材料として幅広い分野で利用されている。フッ素樹脂の中でポリテトラフルオロエチレン樹脂、ポリクロロトリフルオロエチレン樹脂またはポリビニリデンフルオライド樹脂のいずれかを用いるのが好ましい。これら３種類のフッ素樹脂はいずれでも本発明に適用可能である。
しかしながら、切りくずに高速度で接触するため、高い耐熱性と摺動性が要求される。これらの物性については、上記の３種類のフッ素樹脂の中でポリテトラフルオロエチレン樹脂が特に優れているので、本発明に最適である。ポリテトラフルオロエチレン樹脂は、耐熱性に関しては有機材料の中で最高の部類に属し、連続使用温度は約２６０℃と極めて高い。また、ポリテトラフルオロエチレン樹脂の表面の性質は非常に特異で、卓越したはっ水性、非粘着性を示すので、その摩擦係数は小さく、優れた摺動性を示すものである。以上の理由により、フッ素樹脂をサーキュラーソーの切れ刃の近傍にコーティングすると、切りくずの付着や溶着を防止するのに極めて有効である。
【００１５】
さらに詳しくは、本発明のサーキュラーソーは、切れ刃は、４箇所以上に設けられ、かつ、２箇所以上の切れ刃が切削することにより、所望する最終形状が得られるように、２つ以上の異なった刃型形状からなることを特徴とする。
【００１６】
切れ刃一箇所当たりの除去量を少なくすることにより、切れ刃に切りくずの付着や溶着を防止するのに有効であるので、２箇所以上の切れ刃が切削することにより、所望する最終形状が得られるように刃型形状を設定することが好ましい。
【００１７】
さらに詳しくは、本発明のサーキュラーソーは、高硬度焼結体チップは、ダイヤモンド焼結体またはＣＢＮ焼結体であることを特徴とする。
【００１８】
ここで、高硬度焼結体チップはダイヤモンドを主成分とするダイヤモンド焼結体（ＰＣＤ）または、ＣＢＮを主成分とするＣＢＮ焼結体（ＰＣＢＮ）を用いることが出来る。特に、ダイヤモンド焼結体は、耐摩耗性が超硬合金の数十倍以上ときわめて優れていることから、本発明に最も適している。
【００１９】
さらに詳しくは、本発明のサーキュラーソーを用いて乾式切削加工する軟質被削材料は、樹脂、ゴム、半焼成セラミックス、グリーンセラミックス、のいずれかひとつであることを特徴とする。
【００２０】
ここでは、セラミックスの原料粉末と結合材を混合し成形したセラミックス成形体のことをグリーンセラミックス（グリーン成形体または、生成形体とも呼ばれる）と呼ぶ。そして、このグリーンセラミックスを焼成温度より低い温度で仮焼したものを半焼成セラミックスと呼ぶ。セラミックスの材質は、各種のセラミックス材料からなるものに適用可能であり、特に材質には限定されない。同様に樹脂、ゴムについても各種材料に適用可能であり、特に材質には限定されない。
【発明の効果】
【００２１】
本発明のサーキュラーソーを用いることにより、軟質被削材料を高能率に乾式切削加工することができる。
【発明を実施するための最良の形態】
【００２２】
発明を実施するための最良の形態については、図を参照しながら説明する。
図１は本発明のサーキュラーソーの平面図を示す。高硬度焼結体チップ２にはダイヤモンド焼結体を用い、鋼製の台金３にロウ付けしたものである。
図２は、図１の刃先部分の拡大図を示す。ラジアル方向すくい角αが０．５〜２０度、かつ、外周第一逃げ角βが１０〜２５度であるように設定する。さらに、両者の角度関係は刃物角によって制約を受け、刃物角γを６０度以上に設定することが必要条件で有る。なお、チップポケット４は、切りくずの排出をスムーズに行うため、可能な限り大容量に設計することが好ましい。
図３は、切削点近傍に冷却エアーまたは、圧搾エアーを供給するためのエアー供給孔５を設けた一例を示す。ここでは、最も切りくずが付着したり、堆積し易い、すくい面にエアーが供給されるように設定されたものである。エアー供給孔は、切りくずによって塞がれることがないように、切りくずが擦過しない部位を選択して、複数箇所に設けることが好ましい。
図４は、切れ刃の近傍に、切りくずの付着、溶着および堆積を防止するための、ＤＬＣまたはフッ素樹脂によるコーティングを施す一例を示す。コーティングは、基板全体に施すことが好ましい。
【実施例１】
【００２３】
以下のような本発明の実施例１のサーキュラーソーを製作して、その効果を実験により確認した。
ダイヤモンド焼結体チップを１６チップ取り付けた直径６０ｍｍ、切断幅３ｍｍ、ラジアル方向すくい角αを１度、外周第一逃げ角βを１０度、刃物角γを７９度にしたサーキュラーソーを製作して、アルミナ系のグリーンセラミックスを乾式切削加工を行った。使用した加工機はマシニングセンタ、回転数は１０００／ｍｉｎ、送り速度は１００ｍｍ／ｍｉｎ、切り込み深さは０．５ｍｍ、圧搾エアーを供給しながら乾式切削加工を行った。
その実験結果は、すくい面と逃げ面には切りくずの付着は無く、刃先損傷も無く、被削材料の表面性状も良好であり、満足できる結果が得られた。
さらに、ラジアル方向すくい角α、外周第一逃げ角β、刃物角γをそれぞれ変更した、本発明の実施例２と３、および比較例１と２のサーキュラーソーを製作し、実施例１と同じ切削条件でそれぞれ実験を行った結果を表１に示す。
【００２４】
【表１】
0004822510.tif 000002
【００２５】
表１から明らかなように、本発明のサーキュラーソーは、すくい面および逃げ面に切りくずが付着せず、しかも刃先損傷が無いので、良好な被削材料の表面性状が得られる。従って、本発明のサーキュラーソーは、アルミナ系のグリーンセラミックスなどの軟質被削材料を高能率に乾式切削加工することが出来る。さらに実施例１〜３について、切削点近傍に冷却エアーまたは、圧搾エアーを供給するためのエアー供給孔を設てけることにより、切りくずの付着や溶着を防止する能力が高めることができる。または、ＤＬＣまたはフッ素樹脂によるコーティングを施すことにより、切りくずの付着や溶着を防止する能力が高めることができる。言うまでもなく、これらを併用することが最も付着や溶着を防止する能力が高くなるので、最も好ましい。
【図面の簡単な説明】
【００２６】
【図１】本発明の実施例の平面図を示す。
【図２】本発明の実施例のチップ部分拡大図を示す。
【図３】本発明の別の実施例のエアー供給孔を示す。
【図４】本発明のさらに別の実施例のコーティングの形態を示す。
【符号の説明】
【００２７】
１：サーキュラーソー
２：高硬度焼結体チップ
３：基板
４：チップポケット
５：エアー供給孔
６：コーティング部位
α：ラジアル方向すくい角
β：外周第一逃げ角
γ：刃物角
【図１】
0004822510.tif 000003
【図２】
0004822510.tif 000004
【図３】
0004822510.tif 000005
【図４】
0004822510.tif 000006